СПОСОБ ПРОИЗВОДСТВА ПАЯНОГО СОЕДИНЕНИЯ И ПАЯНОЕ СОЕДИНЕНИЕ

1. Способ производства паяного соединения, содержащий:
стадию нагрева совокупности листов, включающей множество стальных листов, уложенных так, что поверхности листов обращены друг к другу, а первый твердый металлический припой, размещен в заданной области между поверхностями двух взаимно примыкающих стальных листов среди множества стальных листов, при температуре нагрева, равной точке Ac3 стальных листов или больше, и
стадию горячей штамповки с закалкой и приданием формы этой совокупности листов, нагретой на стадии нагрева,
причем
первый твердый металлический припой имеет температуру ликвидуса меньше, чем температура нагрева,
до начала закалки на стадии горячей штамповки, точка Ar3 в области около твердого металлического припоя у стальных листов является более высокой, чем точка Ar3 самих стальных листов, и
температура начала закалки совокупности листов на стадии горячей штамповки равна температуре точки Ar3 стального листа или меньше.
2. Способ по п. 1, дополнительно содержащий:
стадию подготовки совокупности листов, в которой вместо первого твердого припоя второй твердый припой, имеющий температуру солидуса выше, чем температура нагрева на стадии нагрева, и меньше, чем температура солидуса стальных листов, помещается в заданной области между двумя стальными листами, и
стадию пайки твердым припоем путем нагрева совокупности листов до температуры выше, чем температура ликвидуса второго твердого припоя, и меньше, чем температура солидуса стальных листов перед стадией нагрева, а затем охлаждения ниже температуры солидуса второго твердого металлического припоя для спаивания стальных листов.
3. Способ по п. 1 или 2, в котором на стадии нагрева нагревание совокупности листов производят одновременно с приложением к совокупности листов давления в направлении толщины стальных листов.
4. Способ по п. 2, в котором на стадии пайки твердым припоем нагрев совокупности листов производят одновременно с приложением к совокупности листов давления в направлении толщины стальных листов.
5. Способ по любому из пп. 1-4, в котором множество стальных листов содержит один или два непокрытых стальных листа, не имеющих покрытия на их поверхностях, а также оцинкованные стальные листы или покрытые алюминием стальные листы.
6. Паяное соединение, содержащее:
множество стальных листов, уложенных друг на друга так, что поверхности листов обращены друг к другу, и
твердый металлический припой, помещенный в заданной области между поверхностями двух взаимно примыкающих стальных листов из этого множества стальных листов,
причем эти два стальных листа соединяются с помощью твердого металлического припоя,
и в этом паяном соединении соотношение между средней твердостью в положениях около твердого металлического припоя на стальных листах, контактирующих с твердым металлическим припоем, и средней твердостью в репрезентативных положениях в области основного металла стальных листов удовлетворяет следующему выражению (A):
Средняя твердость в положениях около твердого металлического припоя (HV) + 50 HV < средняя твердость в репрезентативных положениях в области основного металла (HV)  Выражение (A),
где, в Выражении (А) положения около твердого металлического припоя представляют собой положения, точно на 10 мкм отстоящие от положения границ между двумя стальными листами, контактирующими с твердым металлическим припоем, и твердым металлическим припоем, к сторонам стального листа вдоль направления толщины стальных листов,
репрезентативные положения в области основного металла представляют собой положения в этих двух стальных листах, контактирующих с твердым металлическим припоем, отстоящие по длине точно на 1/4 толщины стальных листов от поверхностей тех сторон стальных листов, которые не контактируют с твердым металлическим припоем в двух поверхностях листов, к сторонам стального листа вдоль направления толщины стальных листов,
средняя твердость в положениях около твердого металлического припоя представляет собой среднее арифметическое твердости по Виккерсу в трех положениях около твердого металлического припоя,
средняя твердость в репрезентативных положениях в области основного металла представляет собой среднее арифметическое твердости по Виккерсу в репрезентативных положениях в области основного металла, и
интервалы этих трех в положениях имеют длины, в 3 раза превышающие среднее арифметическое длин двух диагоналей углубления, сформированного при первом измерении твердости по Виккерсу.
7. Паяное соединение по п. 6, в котором толщина размягченной области в той области стальных листов, которая контактирует с твердым металлическим припоем и удовлетворяет следующему выражению (B), составляет 10 мкм или больше:
Твердость размягченной области (HV) + 50 HV < Средняя твердость в репрезентативных положениях в области основного металла (HV) … (B),
где твердость размягченной области представляет собой твердость по Виккерсу в размягченной области.
8. Паяное соединение по п. 6 или 7, в котором множество стальных листов содержит один или два непокрытых стальных листа, не имеющих покрытия на их поверхностях, а также оцинкованные стальные листы или покрытые алюминием стальные листы.